(57)【要約】  三価クロムイオンと前記三価クロムイオンを溶液状態に維持するための錯化剤とを含み、暗い色相を有するコーティングを基板上に製造することができる添加剤を含む水性酸性三価クロム電解質が提供される。前記添加剤は、典型的には、コロイダルシリカの分散体と、チオシアン酸イオン及び鉄イオンの少なくともいずれかから選択される追加の添加剤とを含む。前記電解質は、電着による基板上への所望の暗い色相の装飾クロムコーティングの製造方法に用いられる。【特許請求の範囲】
【請求項１】
基板上に暗い色相のクロムコーティングを製造する方法であって、
ａ）三価クロムイオンと、前記三価クロムイオンを溶液状態に維持するための錯化剤とを含む三価クロム電解質を提供し、前記電解質がコロイダルシリカの分散体を更に含む工程と、
ｂ）前記三価クロム電解質を用いてクロムを前記基板上に電着させる工程と、
を含み、
暗い色相のコーティングが前記基板上に製造される方法。
【請求項２】
シリカ分散体が、約１ｎｍ〜約１００ｎｍの平均粒径を有する請求項１に記載の方法。
【請求項３】
シリカ分散体が、約１０ｎｍ〜約４０ｎｍの平均粒径を有する請求項１に記載の方法。
【請求項４】
電解質中のコロイダルシリカの濃度が、約０．５ｇ／Ｌ〜約１５０ｇ／Ｌである請求項１に記載の方法。
【請求項５】
電解質中のコロイダルシリカの濃度が、約１ｇ／Ｌ〜約２０ｇ／Ｌである請求項１に記載の方法。
【請求項６】
三価クロム電解質が、チオシアン酸イオン、鉄イオン、又はチオシアン酸イオンと鉄イオンとの組合せを更に含む請求項１に記載の方法。
【請求項７】
三価クロム電解質が、チオシアン酸イオンを含む請求項６に記載の方法。
【請求項８】
三価クロム電解質中のチオシアン酸イオンの濃度が、約０．２ｇ／Ｌ〜約５ｇ／Ｌである請求項７に記載の方法。
【請求項９】
三価クロム電解質中のチオシアン酸イオンの濃度が、約０．５ｇ／Ｌ〜約３ｇ／Ｌである請求項８に記載の方法。
【請求項１０】
基板上に製造されたクロムコーティングが、Ｌ＊ａ＊ｂ＊表色系に従って測定された６５未満のＬ＊値を有する請求項１に記載の方法。
【請求項１１】
クロムコーティングが、６０未満のＬ＊値を有する請求項１０に記載の方法。
【請求項１２】
クロムコーティングが、５４未満のＬ＊値を有する請求項１１に記載の方法。
【請求項１３】
基板が下地基板上にニッケル析出物を含み、クロムが前記ニッケル析出物上にめっきされる請求項１に記載の方法。
【請求項１４】
三価クロム電解質のｐＨが、約１〜約４である請求項１に記載の方法。
【請求項１５】
三価クロムイオンと前記三価クロムイオンを溶液状態に維持するための錯化剤とを含む水性酸性三価クロム電解質であって、コロイダルシリカの分散体を更に含む水性酸性三価クロム電解質。
【請求項１６】
コロイダルシリカが、約１ｎｍ〜約１００ｎｍの平均粒径を有するシリカ分散体である請求項１５に記載の電解質。
【請求項１７】
シリカ分散体が、約１０ｎｍ〜約４０ｎｍの平均粒径を有する請求項１６に記載の電解質。
【請求項１８】
電解質中のコロイダルシリカの濃度が、約０．５ｇ／Ｌ〜約１５０ｇ／Ｌである請求項１５に記載の電解質。
【請求項１９】
電解質中のコロイダルシリカの濃度が、約１ｇ／Ｌ〜約２０ｇ／Ｌである請求項１８に記載の電解質。
【請求項２０】
電解質のｐＨが、約１〜約４である請求項１５に記載の電解質。
【請求項２１】
電解質が、チオシアン酸イオンを更に含む請求項１５に記載の電解質。
【請求項２２】
電解質が、チオシアン酸イオン、鉄イオン、又はチオシアン酸イオンと鉄イオンとの組合せを更に含む請求項１５に記載の電解質。
【発明の詳細な説明】
【技術分野】
【０００１】
本発明は、一般的に電着による暗色のクロムコーティングの製造方法に関する。
【背景技術】
【０００２】
クロムめっきは、クロム電解液から基板上へのクロムの電着を含む電気化学的工程である。クロムめっきの二つの一般的な種類は、硬質クロムめっき及び装飾クロムめっきである。硬質クロムめっきは、典型的には磨耗を防止するために、鋼基材上へのクロムの厚いコーティングの適用を含んでおり、約１０μｍ〜約１０００μｍの範囲の厚みで存在する。装飾クロムめっきは、光沢及び反射性のある表面を実現するため、並びに直下の金属の変色、腐食及び傷を保護するための少なくともいずれかの美的目的で、約０．２５μｍ〜約１．０μｍの範囲のクロムの非常に薄い層を適用し、極めて薄いが硬質のコーティングを提供する。
【０００３】
装飾目的のために、クロムは、一般的にニッケルのコーティング上に適用される。クロムは、クロム層が下地のニッケル析出物に対してカソードであることにより、硬質の耐摩耗性の層、及び優れた腐食性能を提供する。従って、下地のニッケル層は、腐食電池におけるアノードとなって優先的に腐食し、クロム層を腐食されないままにする。
【０００４】
装飾クロムは、従来、例えば酸化クロム（ＣｒＯ３）及び硫酸から調製された含水クロム酸浴を使用して、六価クロムを含有する電解質から電気めっきされてきた。しかしながら、三価クロムイオンに基づく電解質も開発されてきた。六価クロムは、深刻な健康及び環境上の危険性を示すため、三価クロム塩に基づく電解質を使用するための動機が生じる。これに加え、六価クロムイオン及びそれらをめっきすることが可能な溶液は、めっき浴及び洗浄水の廃棄の高コストを含む技術的限界を有している。更に、実質的に六価のクロムイオンを含有する浴からのめっきの操作は、商業上許容できない析出物を生成する可能性を高める操作上の限界を有している。
【０００５】
六価クロムに基づく電解質から得られたクロム析出物は、本質的に純粋なクロムであり、均一かつ不変の色を有している。薄い酸化物層がコーティング上に生じ、青白外観を提供する。しかしながら、より暗い色相を有するコーティングの市場の需要があり、より暗い色相を有するコーティングを製造することができる電解質を開発することが望ましい。この課題に対する部分的な解決は、三価クロムに基づく電解質からクロムコーティングを電着することにより得ることができる。しかしながら、三価クロムに基づく電解質により製造されるコーティングは、依然として一定の顧客のニーズを満たすのに十分に暗色ではなく、クロムに基づくより暗いコーティングを製造する改良された手段の要求が存在し続けている。
【発明の概要】
【発明が解決しようとする課題】
【０００６】
本発明の目的は、下地基板上に所望の暗い色相のコーティングを製造することができるクロム電解質を開発することにある。
【０００７】
本発明の別の目的は、所望の暗い色相を有するコーティングを製造することができるクロム電解質の添加剤を同定することにある。
【０００８】
本発明の更に別の目的は、コロイダルシリカの分散液を、単独で又は他の添加剤と組み合わせてその中に組み込んだクロム電解質を開発することにある。
【０００９】
本発明の更に別の目的は、本願明細書に記載のクロム電解質溶液を用いて所望の効果を得るために、ニッケル基板上に三価クロムをめっきする方法を提供することにある。
【課題を解決するための手段】
【００１０】
この目的のために、好ましい実施形態において、本発明は、一般的に、基板上に暗い色相の装飾クロムコーティングを製造する方法であって、
【００１１】
ａ）三価クロムイオンと、前記三価クロムイオンを溶液状態に維持するための錯化剤とを含む三価クロム電解質を提供し、前記電解質が、所望の暗い色相を有するコーティングを基板上に製造することができる添加剤を含む工程と、
ｂ）前記電解質を用いてクロムを前記基板上に電着させ、前記暗い色相のコーティングが前記基板上に製造される工程と、
を含む方法に関する。
【００１２】
また、別の好ましい実施形態において、本発明は、一般的に、三価クロムイオンと前記三価クロムイオンを溶液状態に維持するための錯化剤とを含む水性酸性三価クロム電解質であって、該水性電解質は、暗い色相を有するコーティングを基板上に製造することができる添加剤を含み、前記添加剤は、コロイダルシリカと、チオシアン酸イオン、鉄イオン、及びチオシアン酸イオンと鉄イオンとの組合せからなる群から選択される添加剤とを含む水性酸性三価クロム電解質に関する。
【発明を実施するための形態】
【００１３】
本発明は、下地基板上に暗い色相のコーティングを製造することができる三価クロム及びクロム合金電解質の開発に関する。特に、本発明は、所望の暗い色相を有するコーティングを製造することができる三価クロム電解質のための様々な添加剤の使用を対象としている。これらの添加剤は、コロイダルシリカ、チオシアン酸塩、及び共析出金属を含んでいてもよい。
【００１４】
クロム電着物は、その装飾的外観、強度、及び耐食性から、長い間評価されてきた。しかしながら、広く電気めっき業界で使用されている全ての金属の中でも、クロムは、単純なクロム塩の溶液からそれを容易にめっきすることができないという点で異例である。従って、ほとんどの三価クロムめっき溶液は、クロムの錯体として存在し、電解質は、典型的には、三価クロムイオンと、三価クロムイオンを溶液状態に維持するための錯化剤とを含む。従って、クロムの錯体を用いるときの課題の一つは、安定であると同時にめっきを許容するのに十分に緩く結合した錯体を達成すること、及び、廃液の経済的な浄化を十分に許容するために洗浄水からのクロムの析出を可能にすることである。
【００１５】
好ましい実施形態において、本発明は、一般的に基板上に暗い色相のクロムコーティングを製造する方法に関し、該方法は、
ａ）三価クロムイオンと、三価クロムイオンを溶液状態に維持するための錯化剤とを含む三価クロム電解質を提供し、前記電解質が、所望の暗い色相を有するコーティングを基板上に製造することができる添加剤を更に含む工程と、
ｂ）前記電解質を用いてクロムを前記基板上に電着させ、暗い色相のコーティングが前記下地基板上に製造される工程と、
を含む。
【００１６】
また、本発明は、一般的に、三価クロムイオンと三価クロムイオンを溶液状態に維持するための錯化剤とを含む水性酸性三価クロム電解質であって、該水性電解質は、所望の暗い色相を有するコーティングを基板上に製造することができる添加剤を更に含み、前記添加剤は、コロイダルシリカと、チオシアン酸イオン、鉄イオン、及びチオシアン酸イオンと鉄イオンとの組合せからなる群から選択される添加剤とを含む、水性酸性三価クロム電解質に関する。
【００１７】
三価クロムイオンと、三価クロムイオンを溶液状態に維持するための錯化剤とを含み、下地基板上にクロムコーティングを製造することができる様々な三価クロム電解質が開発されてきた。
【００１８】
例えば、クロム又はクロム合金の電解質は、クロム（ＩＩＩ）錯体と緩衝材料との水溶液を含んでいてもよく、該緩衝材料は、例えばその主題の全体が参照することにより本願明細書中に援用される米国特許第３，９５４，５７４号明細書（Ｇｙｌｌｅｎｓｐｅｔｚ等）及び米国特許第４，０５４，４９４号明細書（Ｇｙｌｌｅｎｓｐｅｔｚ等）に記載された錯体の配位子の一つを提供してもよい。
【００１９】
前記緩衝材料は、好ましくはグリシン（ＮＨ２ＣＨ２ＣＯＯＨ）のようなアミノ酸又はアミノ酸ポリマーであるペプチドである。アミノ酸は、強力な緩衝剤であるが、平衡時に、それらの窒素又は酸素原子を介した配位によりクロム（ＩＩＩ）等の金属イオンとともに錯体を形成することもできる。従って、アミノ酸をクロム（ＩＩＩ）錯体とともに平衡化することで、混合アミノ酸クロム（ＩＩＩ）錯体が形成される。ギ酸塩、酢酸塩、及びホウ酸塩等を含む他の緩衝材料も使用することができる。
【００２０】
クロム（ＩＩＩ）硫酸チオシアン酸塩錯体、又はクロム（ＩＩＩ）クロロチオシアン酸塩錯体のようなクロム（ＩＩＩ）チオシアン酸塩錯体を使用してもよい。また、ニッケル、コバルト又は他の金属塩の溶液への添加によって、クロム及びこれらの金属の合金をめっきすることができる。
【００２１】
別の実施形態では、前記三価クロム電解質は、例えばその主題の全体が参照することにより本願明細書中に援用される米国特許第４，１４１，８０３号明細書（Ｂａｒｃｌａｙ等）及び米国特許第４，１６１，４３２号明細書（Ｂａｒｃｌａｙ等）に記載されたものであってもよい。前記クロム電解質は、錯化剤と組み合わせた三価クロムを含む。前記溶液はまた、少なくとも六価クロムを実質的に含まない。前記クロム電解質は、臭化物、ギ酸塩（又は酢酸塩）、及び存在し得る任意のホウ酸イオンを単独のアニオン種として含んでいてもよい。典型的には、前記溶液は、実質的な六価クロムの形成を防止するのに十分な臭化物、クロムを錯化するのに有効な十分なギ酸塩、及び緩衝液として有効な十分なホウ酸塩のみを含み、カチオン含量の平衡を保つのに必要とされるアニオンの残りは、塩化物及び硫酸塩の少なくともいずれか等のより安価な種を含む。
【００２２】
前記電解質は、臭化物に加え、フッ化物、又は好ましくは塩化物などのハロゲン化物イオンの他に、いくらかの硫酸イオンを前記ハロゲン化物に対して少ない割合で含有していてもよい。臭化物、並びに任意のフッ化物及び塩化物の少なくとも何れかに加えて存在してもよい任意のヨウ化物を含むハロゲン化物の総量は、ギ酸塩及び任意のホウ酸とともに本質的に溶液の総アニオン含量を提供する上で、随意的に十分であってもよい。前記電解質は、導電性塩のカチオン、及び前記アニオン種を導入するために使用される任意の塩のカチオンを含有していてもよい。任意成分としては、アンモニウムと、鉄、コバルト、ニッケル、マンガン、及びタングステン等の共析出可能な金属とを含む。共析出可能でない金属が随意的に存在していてもよい。界面活性剤及び消泡剤が有効かつ相溶性のある量で存在していてもよい。
【００２３】
具体的なクロム電解質組成の例は上記であるが、本発明は、これらの特定のクロム電解質に限定されるものではなく、三価クロムイオンの供給源と、三価クロムイオンを溶液状態に維持することができる錯化剤とを含み、所望の暗い色相のコーティングを製造するためにコロイダルシリカ及び他の添加剤が添加されてもよい他の三価クロム電解質溶液もまた、本発明の範囲内である。
【００２４】
本願明細書に記載のクロム電解質溶液は、典型的には１５℃〜６５℃の温度で使用される。５Ａ／ｆｔ２〜１０００Ａ／ｆｔ２、好ましくは約５０Ａ／ｆｔ２〜２００Ａ／ｆｔ２の電流密度が採用されてもよい。
【００２５】
最良の結果は浴が酸性であるときに得られ、好ましくはｐＨが約１〜約４である。低いｐＨ値（２未満）では、いくらか被覆力の減少があり、ｐＨ１未満では許容できない。ｐＨが４より大きいと、めっきの速度が不必要に遅くなる傾向がある。最適ｐＨは、典型的には２〜３．５である。
【００２６】
本明細書中に記載された組成物は、プラスチック及び非鉄基板だけでなく、より従来の鉄又はニッケル基板上に所望のコーティングを提供することができる。本発明は、銅又はその合金にも好ましく使用される。
【００２７】
本願明細書に記載の電解質溶液から電気めっきする場合、炭素アノード等の不活性アノードが典型的には使用される。白金めっきチタン、白金、酸化イリジウム被覆チタン、又は酸化タンタル被覆チタン等の他の不活性アノードを使用してもよい。可溶性クロムアノードは、六価クロムの蓄積のため一般的には不適切である。しかしながら、特定の合金めっきのためには、鉄類またはクロム／鉄アノードを使用することも可能である。
【００２８】
本明細書中で記載するように、所望の暗い色相のコーティングを基板上に製造するために、様々な添加剤がクロム電解質組成物に添加される。本発明者らは、コロイダルシリカ粒子に加えて好ましくは他の添加剤の三価クロム電解液への添加が、これらの粒子が存在しない同じ電解質から得られたものよりも、実質的により暗いコーティングの製造を可能とすることを見出した。更に、上述のような他の共析出可能な金属、特に鉄の取込みによって暗いコーティングを製造するために既に最適化された電解質にシリカ粒子が添加されたときに、最も暗いコーティングが得られる。
【００２９】
好ましい実施形態では、所望の暗い色相を生成することが可能な添加剤は、コロイダルシリカの分散液を含む。コロイダルシリカ溶液は、様々な粒度分布の水性分散体として得てもよい。本発明者らは、約１ｎｍ〜約１００ｎｍの平均粒径、より好ましくは約１０ｎｍ〜約４０ｎｍの平均粒径を有する分散体によって良好な結果が得られることを見出した。シリカのアニオン性及びカチオン性の両方の分散液が本発明の組成物に有効であることが見出された。好適なコロイダルシリカは、Ｇｒａｃｅ  Ｄａｖｉｓｏｎから入手可能なＬｕｄｏｘ（Ｒ）ＴＭ４０、Ａｋｚｏ  Ｎｏｂｅｌ  Ｃｈｅｍｉｃａｌｓからともに入手可能なＢｉｎｄｚｉｌ  ４０／１３０及びＬｅｖａｓｉｌ  ２００Ａ／４０％、並びにＮｙａｃｏｌ  Ｎａｎｏ  Ｔｅｃｈｎｏｌｏｇｉｅｓ  Ｉｎｃ．から入手可能なＮｅｘｓｉｌ  ２０を含む。クロムめっき浴中に約０．５ｇ／Ｌ〜約１５０ｇ／Ｌ、より好ましくは約１ｇ／Ｌ〜約２０ｇ／Ｌの濃度範囲のシリカが有効であることが見出された。
【００３０】
また、コロイダルシリカの分散体に加えて、所望の暗い色相を生成することができる添加剤は、さらに、チオシアン酸イオン、鉄イオン、又はチオシアン酸イオンと鉄イオンとの組合せを含み、最も好ましくはチオシアン酸イオンを含む。クロムめっき浴におけるチオシアン酸イオンの濃度は、好ましくは約０．２ｇ／Ｌ〜約５ｇ／Ｌ、より好ましくは約０．５ｇ／Ｌ〜約３ｇ／Ｌである。使用する場合、クロムめっき浴中の鉄イオンの濃度は、好ましくは０．０２ｇ／Ｌ〜２ｇ／Ｌである。
【００３１】
本願明細書に記載の電解質を用いたクロムの電着によって製造された暗い色相のコーティングは、Ｌ＊ａ＊ｂ＊表色系に従って測定されたＬ＊値が、好ましくは６５未満、より好ましくは６０未満、最も好ましくは５４未満である。
【００３２】
好ましい実施形態では、基板は、下地基板上にニッケルまたは銅析出物を含み、クロムが該ニッケル又は銅析出物上にめっきされる。
【００３３】
以下の非限定的な実施例は、本発明の組成物の有効性を示している。後述する全ての実施例は、マグネチックスターラー攪拌を備えたハルセル中で１０ミクロンの光沢ニッケル析出物で被覆されたハルセル真ちゅう板をめっきすることによって準備された。
【００３４】
クロム電解液中のシリカの有効性を実証するため、Ｌ＊ａ＊ｂ＊表色系に従ってＬ＊値を測定することにより様々な実施例の「明度」の値を分析するためにコニカミノルタのＣＭ２６００ｄ分光光度計を使用した。これは、添加剤の様々な組合せ（この値が大きい程、析出はより明るい）により得られた暗色化の程度を比較するために使用することができる定量値（Ｌ＊）を与える。暗さを測定するための許容可能な基準は、ＣＩＥ  Ｓ  ０１４−４／Ｅ：２００７／ＩＳＯ１１６６４−４  ｃｏｌｏｒｉｍｅｔｒｙ−Ｐａｒｔ  ４：  ＣＩＥ  １９７６  Ｌ＊ａ＊ｂ＊  Ｃｏｌｏｒｓｐａｃｅｓ（国際照明委員会／２００８年１２月１日）である。
【００３５】
Ｌ＊値は試料の「明度」を表し、Ｌ＊の値は０〜１００のスケールでの光反射率の割合に基づいている。Ｌ＊値が０の場合は試料が黒色であり、一方Ｌ＊値が１００の場合は試料が白色である。０〜１００反射率のどこかに収まる試料は、灰色の変動である。Ｌ＊値が０に近い場合、試料は暗い灰色であり、一方、Ｌ＊値が１００に近い場合、試料は明るい灰色であろう。Ｌ＊値を取得するために標準的な計算が行われる。ａ＊は、−６０を緑とし、６０を赤として、試料が−６０〜６０スケールでどの程度緑〜赤であるかを表している。ｂ＊は、−６０を青とし、６０を黄として、試料が−６０〜６０スケールでどの程度青〜黄であるかを表している。
【００３６】
実施例において標準として使用されている電解質は、明るい色のクロム析出物を製造するために指定された市販の電解質（ＭａｃＤｅｒｍｉｄ，  Ｉｎｃ．から入手可能なＭａｃｒｏｍｅ（Ｒ）ＣＬ３）である。この電解質は、その主題の全体が参照することにより本願明細書中に援用される米国特許第３，９５４，５７４号明細書（Ｇｙｌｌｅｎｓｐｅｔｚ等）及び米国特許第４，０５４，４９４号明細書（Ｇｙｌｌｅｎｓｐｅｔｚ等）に記載された組成に基づいている。また、上述したように、本発明者らはまた、その主題の全体が参照することにより本願明細書中に援用される米国特許第４，１４１，８０３号明細書（Ｂａｒｃｌａｙ等）及び米国特許第４，１６１，４３２号明細書（Ｂａｒｃｌａｙ等）に記載されたようなコロイダルシリカの電解質への添加もまた有益な結果をもたらすことを見出した。
【００３７】
以下の工程条件が利用された（明示的に記載されている場合を除く）：
温度：３０℃
ｐＨ：２．８
時間：５分
電流：５アンペア
【００３８】
析出物の明度は、全ての場合において平方デシメートル（ＡＳＤ）当たり１０アンペアの電流密度に対応したハルセルパネル上の点（パネルの高電流密度側から４０ｍｍ）で測定した。
【実施例】
【００３９】
比較例１
標準的なクロム電気めっき浴（ＭａｃＤｅｒｍｉｄ，  Ｉｎｃ．から入手可能なＭａｃｒｏｍｅ（Ｒ）ＣＬ３）を使用してパネルをめっきした。析出物の明度を測定し、７８．１２のＬ＊値を有することが分かった。
【００４０】
比較例２
標準的なクロム電気めっき浴（ＭａｃＤｅｒｍｉｄ，  Ｉｎｃ．から入手可能なＭａｃｒｏｍｅ（Ｒ）ＣＬ３）を使用し、０．５ｇ／Ｌのチオシアン酸ナトリウムを添加してパネルをめっきした。析出物の明度を測定し、６７．９４のＬ＊値を有することが分かり、チオシアン酸イオンの添加が析出物を暗くすることができることを示した。
【００４１】
比較例３
標準的なクロム電気めっき浴（ＭａｃＤｅｒｍｉｄ，  Ｉｎｃ．から入手可能なＭａｃｒｏｍｅ（Ｒ）ＣＬ３）を使用し、３ｇ／Ｌのチオシアン酸ナトリウムを添加してパネルをめっきした。析出物の明度を測定し、６２．４のＬ＊値を有することが分かった。これは、チオシアン酸塩を添加することによって得ることができる最も暗い実用上の限界を表す。高濃度チオシアン酸塩においては、被膜特性が悪影響を受け、析出工程中の硫化水素の発生が問題となる。
【００４２】
実施例１
標準的なクロム電気めっき浴（ＭａｃＤｅｒｍｉｄ，  Ｉｎｃ．から入手可能なＭａｃｒｏｍｅ（Ｒ）ＣＬ３）を使用し、２０ｍＬ／ＬのＬｕｄｏｘ（Ｒ）  ＴＭ４０（平均粒径２７ｎｍのコロイダルシリカの４０％懸濁液）を添加してパネルをめっきした。析出物の明度を測定し、６４のＬ＊値を有することが分かった。これは、比較例１と比較して１８％の析出物の明度の低下に該当する。
【００４３】
実施例２
標準的なクロム電気めっき浴（ＭａｃＤｅｒｍｉｄ，  Ｉｎｃ．から入手可能なＭａｃｒｏｍｅ（Ｒ）ＣＬ３）を使用し、０．５ｇ／Ｌのチオシアン酸ナトリウムと２０ｍＬ／ＬのＬｕｄｏｘ（Ｒ）  ＴＭ４０（平均粒径２７ｎｍのコロイダルシリカの４０％懸濁液）とを添加してパネルをめっきした。析出物の明度を測定し、５７．４４のＬ＊値を有することが分かった。これは、比較例２と比較して１５％の析出物の明度の低下に該当する。
【００４４】
実施例３
標準的なクロム電気めっき浴（ＭａｃＤｅｒｍｉｄ，  Ｉｎｃ．から入手可能なＭａｃｒｏｍｅ（Ｒ）ＣＬ３）を使用し、３ｇ／Ｌのチオシアン酸ナトリウムと２０  ｍＬ／ＬのＬｕｄｏｘ（Ｒ）  ＴＭ４０（平均粒径２７ｎｍのコロイダルシリカの４０％懸濁液）とを添加してパネルをめっきした。析出物の明度を測定し、５３．７９のＬ＊値を有することが分かった。これは、比較例３と比較して１４％の析出物の明度の低下に該当する。
【００４５】
従って、上記の実施例及び比較例から、コロイダルシリカの添加が析出物の著しい暗色化を付与したこと、及びシリカとチオシアン酸塩との組合せが良い結果を提供したことが分かる。特に、実施例３から生じた析出物は、シリカの添加なしで実現することができたものよりも遥かに暗い外見を有し、非常に暗く、光沢があり、美容上魅力的な析出物を生じさせた。
【００４６】
また、以下の特許請求の範囲は、本明細書に記載の全ての本発明の一般的及び具体的な特徴、並びに文言上その間に収まる可能性のある本発明の範囲の全ての記載を包含することが意図されると理解されるべきである。
【国際調査報告】
2013541646.tif 000002